(57)【特許請求の範囲】
【請求項１】
光透過性支持体上に、端子部と電気的に接続するセンサー部と、端子部と電気的に接続しないダミー部を有する光透過性導電層を有し、センサー部は、その輪郭形状が、光透過性導電層面内において第一の方向に伸びた形状の列電極であって、ダミー部を挟んで、第二の方向に複数列が並んでおり、センサー部および／またはダミー部は、網目形状を有する金属パターンからなり、該金属パターンの形状がボロノイ図形を第一の方向及び／または第二の方向に拡大または縮小した網目形状であり、第二の方向における拡大または縮小する倍率よりも、第一の方向における拡大または縮小する倍率の方が大きいことを特徴とする光透過性導電材料。
【発明の詳細な説明】
【技術分野】
【０００１】
本発明は、主にタッチパネルに用いられる光透過性導電材料に関し、特に投影型静電容量方式のタッチパネルの光透過性電極に好適に用いられる光透過性導電材料に関するものである。
【背景技術】
【０００２】
パーソナル・デジタル・アシスタント（ＰＤＡ）、ノートＰＣ、ＯＡ機器、医療機器、あるいはカーナビゲーションシステム等の電子機器においては、これらのディスプレイに入力手段としてタッチパネルが広く用いられている。
【０００３】
タッチパネルには、位置検出の方法により光学方式、超音波方式、表面型静電容量方式、投影型静電容量方式、抵抗膜方式などがある。抵抗膜方式のタッチパネルでは、タッチセンサーとなる光透過性電極として、光透過性導電材料と光透過性導電層付ガラスとがスペーサーを介して対向配置されており、光透過性導電材料に電流を流し光透過性導電層付ガラスにおける電圧を計測するような構造となっている。一方、静電容量方式のタッチパネルでは、タッチセンサーとなる光透過性電極として、基材上に光透過性導電層を有する光透過性導電材料を基本的構成とし、可動部分が無いことを特徴とすることから、高い耐久性、高い光透過率を有するため、様々な用途において適用されている。更に、投影型静電容量方式のタッチパネルは、多点を同時に検出することが可能であるため、スマートフォンやタブレットＰＣ等に幅広く用いられている。
【０００４】
従来、タッチパネルの光透過性電極に用いられる光透過性導電材料としては、基材上にＩＴＯ（酸化インジウムスズ）導電膜からなる光透過性導電層が形成されたものが使用されてきた。しかしながら、ＩＴＯ導電膜は屈折率が大きく、光の表面反射が大きいため、光透過性導電材料の光透過性が低下する問題があった。またＩＴＯ導電膜は可撓性が低いため、光透過性導電材料を屈曲させた際にＩＴＯ導電膜に亀裂が生じて光透過性導電材料の電気抵抗値が高くなる問題があった。
【０００５】
ＩＴＯ導電膜からなる光透過性導電層を有する光透過性導電材料に代わる材料として、光透過性支持体上に光透過性導電層として金属細線パターンを、例えば、金属細線パターンの線幅やピッチ、更にはパターン形状などを調整して網目形状の金属細線パターンを形成した光透過性導電材料が知られている。この技術により、高い光透過性を維持し、高い導電性を有する光透過性導電材料が得られる。網目形状の金属細線パターン（以下、金属パターンとも記載）が有する網目形状に関しては、各種形状の繰り返し単位を利用できることが知られており、例えば特開２０１３−３０３７８号公報（特許文献１）では、正三角形、二等辺三角形、直角三角形などの三角形、正方形、長方形、菱形、平行四辺形、台形などの四角形、（正）六角形、（正）八角形、（正）十二角形、（正）二十角形などの（正）ｎ角形、円、楕円、星形等の繰り返し単位、及びこれらの２種類以上の組み合わせパターンが開示されている。
【０００６】
上記した網目形状の金属パターンを有する光透過性導電材料の製造方法としては、支持体上に薄い触媒層を形成し、その上にレジストパターンを形成した後、めっき法によりレジスト開口部に金属層を積層し、最後にレジスト層及びレジスト層で保護された下地金属を除去することにより、金属パターンを形成するセミアディティブ方法が、例えば特開２００７−２８７９９４号公報、特開２００７−２８７９５３号公報などに開示されている。
【０００７】
また近年、銀塩拡散転写法を用いた銀塩写真感光材料を導電性材料前駆体として用いる方法が知られている。例えば特開２００３−７７３５０号公報、特開２００５−２５０１６９号公報や特開２００７−１８８６５５号公報等では、支持体上に物理現像核層とハロゲン化銀乳剤層を少なくともこの順に有する銀塩写真感光材料（導電性材料前駆体）に、可溶性銀塩形成剤及び還元剤をアルカリ液中で作用させて、金属（銀）パターンを形成させる技術が開示されている。この方式によるパターニングは均一な線幅を再現することができることに加え、銀は金属の中で最も導電性が高いため、他方式に比べ、より細い線幅で高い導電性を得ることができる。更に、この方法で得られた金属パターンを有する層はＩＴＯ導電膜よりも可撓性が高く折り曲げに強いという利点がある。
【０００８】
光透過性支持体上にこれらの金属パターンを有する光透過性導電材料は、液晶ディスプレイ上に重ねて配置されるため、金属パターンの周期と液晶ディスプレイの素子の周期とが干渉し合い、モアレが発生するという問題があった。近年は液晶ディスプレイには様々な解像度のものが使用されており、このことは上記した問題を更に複雑にしている。
【０００９】
この問題に対し、例えば特開２０１１−２１６３７７号公報（特許文献２）、特開２０１３−３７６８３号公報（特許文献３）、特開２０１４−４１５８９号公報（特許文献４）、特表２０１３−５４０３３１号公報（特許文献５）などでは、金属細線のパターンとして、例えば「なわばりの数理モデル  ボロノイ図からの数理工学入門」（非特許文献１）などに記載された、古くから知られているランダムパターンを用いることで、干渉を抑制する方法が提案されている。また、先の特許文献２では、金属パターンのノイズ特性について定量化した評価値を算出するステップを経ることにより、ノイズ特性を制御することで、液晶ディスプレイと重畳したときのノイズ粒状感を低減する方法が開示されている。
【先行技術文献】
【特許文献】
【００１０】
【特許文献１】特開２０１３−３０３７８号公報
【特許文献２】特開２０１１−２１６３７７号公報
【特許文献３】特開２０１３−３７６８３号公報
【特許文献４】特開２０１４−４１５８９号公報
【特許文献５】特表２０１３−５４０３３１号公報
【非特許文献】
【００１１】
【非特許文献１】なわばりの数理モデル  ボロノイ図からの数理工学入門  （共立出版  ２００９年２月）
【発明の概要】
【発明が解決しようとする課題】
【００１２】
上記のようなランダムな金属パターンは、金属細線の分布が粗になる部分と密になる部分がランダムに現れる。このため、例えば金属パターンが形成された後、該金属パターンが高温高湿下に晒された時に、抵抗値の変動や、更には断線が発生するなど、特に金属細線の分布が粗になる部分において信頼性に問題が生じることもあった。この問題の対策として、全体的に金属細線の密度を高くすることが挙げられるが、金属細線には光透過性がないため、金属細線密度を高くすると光透過性が著しく低下してしまう問題があった。このため、信頼性と光透過性の両方を満足する光透過性導電材料が求められていた。
【００１３】
本発明の課題は、液晶ディスプレイに重ねてもモアレが発生せず、光透過性が良好で、かつ信頼性に優れた光透過性導電材料を提供することである。
【課題を解決するための手段】
【００１４】
上記の課題は、以下の光透過性導電材料によって、基本的に解決される。
（１）光透過性支持体上に、端子部と電気的に接続するセンサー部と、端子部と電気的に接続しないダミー部を有する光透過性導電層を有し、センサー部は、その輪郭形状が、光透過性導電層面内において第一の方向に伸びた形状の列電極であって、ダミー部を挟んで、第二の方向に複数列が並んでおり、センサー部および／またはダミー部は、網目形状を有する金属パターンからなり、該金属パターンの形状がボロノイ図形を第一の方向及び／または第二の方向に拡大または縮小した網目形状であり、第二の方向における拡大または縮小する倍率よりも、第一の方向における拡大または縮小する倍率の方が大きいことを特徴とする光透過性導電材料。
【発明の効果】
【００１５】
本発明により、液晶ディスプレイに重ねてもモアレが発生せず光透過性が良好で、かつ信頼性に優れた光透過性導電材料を提供することができる。
【図面の簡単な説明】
【００１６】
【図１】本発明の光透過性導電材料の一例を示す概略図
【図２】ボロノイ図形を説明するための図
【図３】ボロノイ図形の拡大縮小を説明するための図
【図４】断線部分を説明するための図
【図５】実施例で用いた原稿
【発明を実施するための形態】
【００１７】
以下、本発明について詳細に説明するにあたり、図面を用いて説明するが、本発明はその技術的範囲を逸脱しない限り様々な変形や修正が可能であり、以下の実施形態に限定されないことは言うまでもない。
【００１８】
図１は、本発明の光透過性導電材料の一例を示す概略図である。図１において、光透過性導電材料１は、光透過性支持体２上の少なくとも一方に、網目形状の金属パターンからなるセンサー部１１とダミー部１２、周辺配線部１４、端子部１５と、パターンがない非画像部１３を有する。ここで、センサー部１１及びダミー部１２は網目形状の金属パターンから構成されるが、便宜上、それらの範囲を輪郭線ａで示している。なお輪郭線ａは後述するように、複数のセンサー部を形成するための、網目形状の金属パターン上に設けられる断線部を結んだ線（実在しない線）でもある。
【００１９】
センサー部１１は周辺配線部１４を介して端子部１５に電気的に接続しており、この端子部１５を通して外部に電気的に接続することで、センサー部１１で感知した静電容量の変化を捉えることができる。一方、端子部１５に電気的に接続していない金属パターンは本発明では全てダミー部１２となる。本発明において周辺配線部１４、端子部１５は特に光透過性を有する必要はないためベタパターン（光透過性を有さないパターン）でも良く、あるいはセンサー部１１やダミー部１２などの様に光透過性を有する網目形状の金属パターンであっても良い。
【００２０】
図１において光透過性導電材料１が有するセンサー部１１は、光透過性導電層面内において第一の方向（図中ｘ方向）に伸びた列電極である。該センサー部１１はダミー部１２を挟んで、光透過性導電層面内において、第二の方向（図中ｙ方向）に複数列が並んでいる。センサー部１１は図１にあるように、第二の方向（ｙ方向）に一定の周期Ｌをもって複数列並んでいることが好ましい。センサー部１１の周期Ｌは、タッチセンサーとしての分解能を保つ範囲で任意の長さを設定することができる。センサー部１１の形状は一定の幅であっても良いが、図１に示すように第一の方向（ｘ方向）にパターン周期を有することもできる。図１では、センサー部１１に周期Ｍにて絞り部分を設けた例（ダイヤモンドパターンの例）を示した。また、センサー部１１の幅（ダイヤモンドパターンにおいて絞られていない箇所の幅）も、タッチセンサーとしての分解能を保つ範囲で任意に設定することができ、それに応じてダミー部１２の形状や幅も任意に設定することができる。
【００２１】
本発明において、センサー部１１とダミー部１２は網目形状の金属パターンからなり、該網目形状の金属パターンは、母点に対して設けられたボロノイ辺からなる網目形状（以下、ボロノイ図形と記載）を任意の方向に拡大または縮小して得られた形状を有する。ボロノイ図形とは、情報処理などの様々な分野で応用されている公知の図形である。図２は本発明におけるボロノイ図形を説明するための図である。図２の（２−ａ）において、平面２０上に複数の母点２１１が配置されている時、一つの任意の母点２１１に最も近い領域２１と、他の母点に最も近い領域２１とを境界線２２で区切ることで、平面２０を分割した場合に、各領域２１の境界線２２をボロノイ辺と呼ぶ。またボロノイ辺は任意の母点と近接する母点とを結んだ線分の垂直二等分線の一部になる。ボロノイ辺を集めてできる図形をボロノイ図形と呼ぶ。
【００２２】
母点を配置する方法について、図２の（２−ｂ）を用いて説明する。母点を配置する方法としては、平面２０上にランダムに、かつ任意の数の母点２１１を配置する方法と、平面２０を区切って、その区切りの中にランダムに、かつ任意の数の母点２１１を配置する方法が挙げられるが、本発明においては「砂目」の観点から、後者の方法が好ましい。なお、「砂目」とはランダム図形の中に、特異的にパターンの密度の高い部分と低い部分が現れる現象である。本発明において平面２０を区切る方法としては、単一形状あるいは２種以上の形状の複数の多角形（以降、原多角形と称する）によって平面２０を平面充填し、該原多角形によって平面２０を区切る方法、あるいは該原多角形を拡大あるいは縮小して拡大縮小多角形を作成し、この拡大縮小多角形にて平面２０を区切る方法が挙げられるが、本発明では何れの方法も好ましく用いられる。この様にして平面２０を区切った後、該原多角形あるいは拡大縮小多角形の中にランダムに、かつ任意の数の母点を配置することが好ましい。図２の（２−ｂ）においては、正方形である原多角形２３により平面２０を平面充填し、次にその原多角形を辺の長さが９０％の割合になる様に縮小した縮小多角形２５を作成し、最後に縮小多角形２５の中に母点２１１をランダムに配置している。なお、本発明においては前述の「砂目」を予防するために（２−ｂ）の様に単一の原多角形２３で平面充填することが好ましい。
【００２３】
原多角形の形状は正方形、長方形、菱形などの四角形、三角形、六角形が好ましく、中でも砂目現象を予防する観点から四角形が好ましく、更に好ましい形状は、長辺と短辺の長さの比が１：０．８〜１：１の範囲内である長方形である。原多角形の一辺の長さは好ましくは１００〜２０００μｍ、より好ましくは１２０〜８００μｍである。原多角形の拡大縮小多角形を作成する方法として、本発明においては、平面充填する全ての原多角形２３を同じ割合で同じ方向に拡大あるいは縮小することが好ましい。更にその拡大縮小多角形の位置が原多角形の位置と同じとすることが好ましい。なお本発明において拡大縮小多角形の位置が原多角形の位置と同じであるとは、原多角形の重心位置と、拡大縮小多角形の重心位置が同じということを意味する。図２の（２−ｂ）においては原多角形２３の重心２４を原点とし、原多角形の各辺が９０％の長さになる様に縮小した拡大縮小多角形２５を作成している。本発明において拡大縮小多角形の原多角形にする割合は、辺の長さが１０〜３００％の範囲で拡大縮小することが好ましく、更に好ましくは６０〜２００％である。本発明において母点２１１は拡大縮小多角形の中に１〜３個を配置することが好ましく、更に好ましくは１個である。なお、本発明においてボロノイ辺は直線であることが最も好ましいが、曲線、波線、ジグザグ線などを用いることもできる。
【００２４】
次に、上記した方法で得られたボロノイ辺からなるボロノイ図形を、任意の方向に拡大または縮小した図形について説明する。図３は本発明における網目形状を説明するための図である。図３中、（３−ａ）は拡大縮小する前のボロノイ図形を図示したものである。この（３−ａ）におけるボロノイ図形をｘ方向に４倍拡大し、ｙ方向は変化させなかった時の図形を図示したものが図３の（３−ｂ）になる。（３−ａ）におけるボロノイ辺２６は（３−ｂ）の辺３１に、（３−ａ）における母点２１１は（３−ｂ）の母点３１１に相当する。なお、図３では便宜上母点を記載しているが、実際のセンサー部および／またはダミー部では存在しない。
【００２５】
上記の通り、本発明における拡大縮小とは元となるボロノイ図形を平面内で、例えばｘ方向、ｙ方向にそれぞれ任意の倍率で、その大きさを変更することである。拡大縮小する方向は、センサー部１１が伸びる第一の方向および／またはセンサー部１１が並ぶ第二の方向であることが好ましい。ここで、１を超える倍率に変更した場合を拡大、１未満の倍率に変更した場合を縮小と呼ぶ。本発明における好ましい拡大縮小倍率は０．３〜５であり、更に好ましくは０．５〜３である。また、センサー部１１が並ぶ第二の方向の倍率よりもセンサー部１１が伸びる第一の方向の倍率の方が大きいことが好ましい。センサー部１１とダミー部１２が有する金属パターンの線幅は、導電性と光透過性を両立する観点から１〜２０μｍであることが好ましく、より好ましくは２〜７μｍである。
【００２６】
前述の通り、本発明ではボロノイ辺を作成する際に、平面を区切って、その区切りの中にランダムに、かつ任意の数の母点を配置することが好ましいが、かかる平面の取り方としては、図１におけるセンサー部１１とダミー部１２を合わせた領域全体を図２における平面２０としても良く、あるいはセンサー部１１とダミー部１２を合わせた領域をいくつかの小さい領域に分割し、その分割した領域を図２における平面２０としても良い。また後者の方法において、分割して得られたいくつかの小さい領域の大きさが全て同じ場合は、１つの領域を構成する金属細線を単位図形とし、この単位図形を繰り返すことで、網目形状を有する金属パターンを形成することが可能である。
【００２７】
先の図１の説明において述べたように、センサー部とダミー部の間には電気的な接続はない。図４は断線部分を説明するための図である。図４において、センサー部１１とダミー部１２が有する金属パターンはボロノイ図形をｘ方向にのみ２倍拡大した図形からなり、センサー部１１は周辺配線部１４と電気的に接続している（該周辺配線は更に図示しない端子部と電気的に接続されている）。前記した通り、センサー部１１とダミー部１２の境界に仮の境界線Ｒを図示しており、この仮の境界線Ｒの位置でセンサー部１１とダミー部１２の間で断線部が形成される。断線部分の幅は３〜１００μｍであることが好ましく、より好ましくは５〜２０μｍである。図４では断線部は仮の境界線Ｒに沿った位置にのみ有しているが、それ以外にもダミー部１２中には任意の数の断線部を任意の位置に設けることもできる。
【００２８】
本発明においてセンサー部１１とダミー部１２は網目形状の金属パターンにより形成される。かかる金属としては金、銀、銅、ニッケル、アルミニウム、及びこれらの複合材からなることが好ましい。また周辺配線部１４及び端子部１５もセンサー部１１やダミー部１２と同じ組成の金属により形成される金属パターンとすることは、生産効率の観点から好ましい。これら金属パターンを形成する方法としては、銀塩感光材料を用いる方法、同方法を用い更に得られた銀画像に無電解めっきや電解めっきを施す方法、スクリーン印刷法を用いて銀ペースト、銅ペーストなどの導電性インキを印刷する方法、銀インクや銅インクなどの導電性インクをインクジェット法で印刷する方法、あるいは蒸着やスパッタなどで導電性層を形成し、その上にレジスト膜を形成し、露光、現像、エッチング、レジスト層除去することで得る方法、銅箔などの金属箔を貼り、更にその上にレジスト膜を形成し、露光、現像、エッチング、レジスト層除去することで得る方法など、公知の方法を用いることができる。中でも製造される金属パターンの厚みが薄くでき、更に極微細な金属パターンも容易に形成できる銀塩拡散転写法を用いることが好ましい。
【００２９】
上記した手法により作製された金属パターンの厚みは、厚すぎると後工程（例えば他部材との貼合等）が困難になる場合があり、また薄すぎるとタッチパネルとして必要な導電性を確保し難くなる。よって、その厚みは好ましくは０．０１〜５μｍ、より好ましくは０．０５〜１μｍである。
【００３０】
本発明の光透過性導電材料において、センサー部１１とダミー部１２の全光線透過率は好ましくは８０％以上、より好ましくは８５％以上、更には８８．５％以上であることが特に好ましい。また、センサー部１１とダミー部１２の全光線透過率は、その差が０．５％以内であることが好ましく、より好ましくは０．１％以内であり、更には同じであることがより好ましい。センサー部１１とダミー部１２のヘイズ値は２以下が好ましい。更にセンサー部１１とダミー部１２の色相を表すｂ＊値は２以下が好ましく、１以下がより好ましい。
【００３１】
本発明の光透過性導電材料が有する光透過性支持体としては、ガラスやあるいはポリエチレンテレフタレート（ＰＥＴ）やポリエチレンナフタレート（ＰＥＮ）等のポリエステル樹脂、アクリル樹脂、エポキシ樹脂、フッ素樹脂、シリコーン樹脂、ポリカーボネート樹脂、ジアセテート樹脂、トリアセテート樹脂、ポリアリレート樹脂、ポリ塩化ビニル、ポリスルフォン樹脂、ポリエーテルスルフォン樹脂、ポリイミド樹脂、ポリアミド樹脂、ポリオレフィン樹脂、環状ポリオレフィン樹脂等などの公知の光透過性を有する支持体を用いることが好ましい。ここで光透過性とは全光線透過率が６０％以上であることを意味し、全光線透過率は８０％以上であることがより好ましい。光透過性支持体の厚みは５０μｍ〜５ｍｍであることが好ましい。また光透過性支持体には指紋防汚層、ハードコート層、反射防止層、防眩層などの公知の層を付与することもできる。
【実施例】
【００３２】
以下、本発明に関し実施例を用いて詳細に説明するが、本発明はその要旨を超えない限り、以下の実施例に限定されるものではない。
【００３３】
＜光透過性導電材料１＞
光透過性支持体として、厚み１００μｍのポリエチレンテレフタレートフィルムを用いた。なおこの光透過性支持体の全光線透過率は９１％であった。
【００３４】
次に下記処方に従い、物理現像核層塗液を作製し、上記光透過性支持体上に塗布、乾燥して物理現像核層を設けた。
【００３５】
＜硫化パラジウムゾルの調製＞
Ａ液    塩化パラジウム                                ５ｇ
塩酸                                        ４０ｍｌ
蒸留水                                  １０００ｍｌ
Ｂ液    硫化ソーダ                                ８．６ｇ
蒸留水                                  １０００ｍｌ
Ａ液とＢ液を撹拌しながら混合し、３０分後にイオン交換樹脂の充填されたカラムに通し硫化パラジウムゾルを得た。
【００３６】
＜物理現像核層塗液の調製＞銀塩感光材料の１ｍ２あたりの量
前記硫化パラジウムゾル                            ０．４ｍｇ
２質量％グリオキザール水溶液                      ０．２ｍｌ
界面活性剤（Ｓ−１）                                  ４ｍｇ
デナコールＥＸ−８３０                              ５０ｍｇ
（ナガセケムテックス（株）製ポリエチレングリコールジグリシジルエーテル）
１０質量％ＳＰ−２００水溶液                      ０．５ｍｇ
（（株）日本触媒製ポリエチレンイミン；平均分子量１０，０００）
【００３７】
続いて、光透過性支持体に近い方から順に下記組成の中間層、ハロゲン化銀乳剤層、及び保護層を上記物理現像核液層の上に塗布、乾燥して、銀塩感光材料を得た。ハロゲン化銀乳剤は、写真用ハロゲン化銀乳剤の一般的なダブルジェット混合法で製造した。このハロゲン化銀乳剤は、塩化銀９５モル％と臭化銀５モル％で、平均粒径が０．１５μｍになるように調製した。このようにして得られたハロゲン化銀乳剤を定法に従いチオ硫酸ナトリウムと塩化金酸を用い、金イオウ増感を施した。こうして得られたハロゲン化銀乳剤は銀１ｇあたり０．５ｇのゼラチンを含む。
【００３８】
＜中間層組成／１ｍ２あたり＞
ゼラチン                                          ０．５ｇ
界面活性剤（Ｓ−１）                                  ５ｍｇ
染料１                                              ５０ｍｇ
【００３９】
【化１】
0006441046.tif 000002
【００４０】
【化２】
0006441046.tif 000003
【００４１】
＜ハロゲン化銀乳剤層１組成／１ｍ２あたり＞
ゼラチン                                          ０．５ｇ
ハロゲン化銀乳剤                                  ３．０ｇ銀相当
１−フェニル−５−メルカプトテトラゾール              ３ｍｇ
界面活性剤（Ｓ−１）                                ２０ｍｇ
【００４２】
＜保護層１組成／１ｍ２あたり＞
ゼラチン                                              １ｇ
不定形シリカマット剤（平均粒径３．５μｍ）          １０ｍｇ
界面活性剤（Ｓ−１）                                １０ｍｇ
【００４３】
このようにして得た銀塩感光材料に、図１のパターンの画像を有する透過原稿をそれぞれ密着し、水銀灯を光源とする密着プリンターで４００ｎｍ以下の光をカットする樹脂フィルターを介して露光した。なお透過原稿における周期Ｌと周期Ｍはともに５ｍｍである。図５は実施例で用いた透過原稿の拡大図である（図５にはセンサー部とダミー部の境界に設けられる断線部の位置を示すために実際には存在しない仮の境界線Ｒも記載した）。図５において、センサー部１１とダミー部１２が有する網目図形を作製するにあたり、一辺の長さが２００μｍである正方形を平面充填し、その８０％の辺の長さの縮小正方形の中に、母点をランダムに１個配置することで得られたボロノイ図形をｘ方向にのみ２倍に拡大した。拡大した図形における辺の線幅は５μｍとした。センサー部分とダミー部分との境界には２０μｍの断線部を設け、センサー部の全光線透過率は８８．９％、ダミー部のそれは８８．９％である。
【００４４】
その後、下記拡散転写現像液中に２０℃で６０秒間浸漬した後、続いてハロゲン化銀乳剤層、中間層、および保護層を４０℃の温水で水洗除去し、乾燥処理した。この処理を１００回繰り返し、光透過性導電層として、図１および図５の形状を有する金属銀画像を有する光透過性導電材料１を１００枚得た。得られた光透過性導電材料が有する光透過性導電層の金属銀画像は、図１および図５の形状を有する透過原稿と同じ形状、同じ線幅であった。また金属銀画像の膜厚は共焦点顕微鏡で調べ、０．１μｍであった。
【００４５】
＜拡散転写現像液組成＞
水酸化カリウム                                      ２５ｇ
ハイドロキノン                                      １８ｇ
１−フェニル−３−ピラゾリドン                        ２ｇ
亜硫酸カリウム                                      ８０ｇ
Ｎ−メチルエタノールアミン                          １５ｇ
臭化カリウム                                      １．２ｇ
全量を水で１０００ｍｌ
ｐＨ＝１２．２に調整する。
【００４６】
＜光透過性導電材料２＞
図１のパターンを有する透過原稿であるが、網目図形の作製において、ｘ方向の拡大率を１．５倍に変更した以外は光透過性導電材料１と同様にして光透過性導電材料２を１００枚得た。パターンの線幅は光透過性導電材料１と同じであるが、センサー部の全光線透過率は８８．６％、ダミー部のそれは８８．６％である。
【００４７】
＜光透過性導電材料３＞
図１のパターンを有する透過原稿であるが、網目図形の作製において、一辺の長さが２５０μｍである正方形を平面充填し、その８０％の辺の長さの縮小正方形の中に、母点をランダムに１個配置したボロノイ図形を用い拡大縮小を行わない以外は光透過性導電材料１と同様にして光透過性導電材料３を１００枚得た。パターンの線幅、全光線透過率は光透過性導電材料１と同じである。
【００４８】
＜光透過性導電材料４＞
図１のパターンを有する透過原稿であるが、網目図形の作製において、一辺の長さが２００μｍである正方形を平面充填し、その８０％の辺の長さの縮小正方形の中に、母点をランダムに１個配置したボロノイ図形を用い拡大縮小を行わない以外は光透過性導電材料１と同様にして光透過性導電材料４を１００枚得た。パターンの線幅は光透過性導電材料１と同じであるが、センサー部の全光線透過率は８８．０％、ダミー部のそれは８８．０％である。
【００４９】
＜光透過性導電材料５＞
図１のパターンを有する透過原稿であるが、網目図形の作製において、一辺の長さが３００μｍである正方形を平面充填し、その８０％の辺の長さの縮小正方形の中に、母点をランダムに１個配置したボロノイ図形をｘ方向に３倍、ｙ方向に０．７倍拡大縮小した以外は光透過性導電材料１と同様にして光透過性導電材料５を１００枚得た。パターンの線幅は光透過性導電材料１と同じであるが、センサー部の全光線透過率は８９．５％、ダミー部のそれは８９．５％である。
【００５０】
＜光透過性導電材料６＞
図１のパターンを有する透過原稿であるが、網目図形の作製において、一辺の長さが３００μｍである正方形を平面充填し、その８０％の辺の長さの縮小正方形の中に、母点をランダムに１個配置したボロノイ図形を用い拡大縮小を行わない以外は光透過性導電材料１と同様にして光透過性導電材料６を１００枚得た。パターンの線幅は光透過性導電材料１と同じであるが、センサー部の全光線透過率は８９．５％、ダミー部のそれは８９．５％である。
【００５１】
＜光透過性導電材料７＞
図１のパターンを有する透過原稿であるが、網目図形の作製において、ｘ方向の辺の長さが３００μｍ、ｙ方向の辺の長さが２００μｍである長方形を平面充填し、その８０％の辺の長さの縮小長方形の中に、母点をランダムに１個配置したボロノイ図形を用い拡大縮小を行わない以外は光透過性導電材料１と同様にして光透過性導電材料７を１００枚得た。パターンの線幅は光透過性導電材料１と同じであるが、センサー部の全光線透過率は８８．８％、ダミー部のそれは８８．８％である。
【００５２】
得られた光透過性導電材料１〜７について、以下の手順に従って視認性、及び信頼性について評価した。全光線透過率と共に結果を表１に示す。
【００５３】
＜視認性＞
得られた光透過性導電材料１〜７それぞれ任意の１枚を、全面白画像を表示したＦｌａｔｒｏｎ２３ＥＮ４３Ｖ−Ｂ２  ２３型ワイド液晶モニタ（ＬＧ  Ｅｌｅｃｔｒｏｎｉｃｓ社製）の上に載せ、モアレ、あるいは砂目がはっきり出ているものを×、よく見ればわかるものを△、全くわからないものを○とした。
【００５４】
＜信頼性＞
得られた光透過性導電材料１〜７各１００枚を温度８５℃湿度９５％ＲＨの環境下に８００時間放置した後、図１における端子部１５とそれと電気的に接続している端子部１５の間の導通を全端子間について調べ、全端子間で導通の確認ができた枚数の割合を調べた。
【００５５】
【表１】
0006441046.tif 000004
【００５６】
表１の結果から、本発明によって、液晶ディスプレイに重ねてもモアレが発生せず、光透過性が良好で、かつ信頼性に優れた光透過性導電材料が得られることがわかる。
【符号の説明】
【００５７】
１  光透過性導電材料
２  光透過性支持体
１１  センサー部
１２  ダミー部
１３  非画像部
１４  周辺配線部
１５  端子部
２０  平面
２１  領域
２２  領域の境界線
２３  原多角形
２４  原多角形の重心
２５  縮小多角形
Ｒ  仮の境界線
【図１】
0006441046.tif 000005
【図２】
0006441046.tif 000006
【図３】
0006441046.tif 000007
【図４】
0006441046.tif 000008
【図５】
0006441046.tif 000009